(57)【要約】板状の被加工素材を塑性加工した成形品におけるアンダーカット部をパンチとダイスとを用いたプレス加工によって成形することにより、成形加工における経済性および加工効率を向上させることができるアンダーカット部の成形方法およびアンダーカット部を有する成形品の製造方法を提供する。板状の被加工素材であるプレート体９１に対してアンダーカット部である内側傾倒部９４が形成される部分より外側の部分を、内側傾倒部９４を構成するアンダーカット面９４ａがパンチ１１０の押圧方向に平行となる角度で折り曲げるとともに、同外側部分に折り曲げ角度だけ傾斜した状態の周壁部９３を成形する。そして、傾斜した状態の周壁部９３が形成されたプレート体９１を、前記折り曲げ部分を反対側に折り曲げ返すことにより内側傾倒部９４をプレート体９１の盤面に対して起立した状態に成形する。  図５
2012026515.tif 000002
【特許請求の範囲】
【請求項１】
板状の被加工素材を押圧するパンチと、
前記パンチにより押圧される前記被加工素材を受けるダイスとを用いて前記被加工素材を塑性変形させて成形品を得るプレス加工におけるアンダーカット部の成形方法であって、
前記被加工素材における前記アンダーカット部が形成される部分より内側部分を基点として同基点より外側部分を前記パンチの押圧方向側に折り曲げる折曲げステップと、
前記被加工素材における前記外側部分に前記アンダーカット部を含む同外側部分の目的形状を成形する外側部分成形ステップと、
前記被加工素材における前記基点を基点として前記外側部分を前記折曲げ角度だけ前記折り曲げ方向とは反対方向に折り曲げて前記折曲げステップによる折り曲げ状態を戻す折曲げ解消ステップとを含むことを特徴とするアンダーカット部の成形方法。
【請求項２】
請求項１に記載したプレス加工におけるアンダーカット部の成形方法において、
前記被加工素材に対して前記折曲げステップと前記外側部分成形ステップとを同時に行なうことを特徴とするアンダーカット部の成形方法。
【請求項３】
請求項１または請求項２に記載したプレス加工におけるアンダーカット部の成形方法において、
前記折曲げ解消ステップの後に、前記被加工素材における前記外側部分に対して前記アンダーカット部を除く同外側部分の目的形状を再度成形する仕上げ成形ステップとを含むことを特徴とするアンダーカット部の成形方法。
【請求項４】
板状の被加工素材を押圧するパンチと、
前記パンチにより押圧される前記被加工素材を受けるダイスとを用いて前記被加工素材を塑性変形させるプレス加工によるアンダーカット部を有する成形品の製造方法であって、
前記被加工素材における前記アンダーカット部が形成される部分より内側部分を基点として同基点より外側部分を前記パンチの押圧方向側に折り曲げる折曲げステップと、
前記被加工素材における前記外側部分に前記アンダーカット部を含む同外側部分の目的形状を成形する外側部分成形ステップと、
前記被加工素材における前記基点を基点として前記外側部分を前記折曲げ角度だけ前記折り曲げ方向とは反対方向に折り曲げて前記折曲げステップによる折り曲げ状態を戻す折曲げ解消ステップとを含むことを特徴とするアンダーカット部を有する成形品の製造方法。
【請求項５】
請求項４に記載したアンダーカット部を有する成形品の製造方法において、
前記被加工素材に対して前記折曲げステップと前記外側部分成形ステップとを同時に行なうことを特徴とするアンダーカット部を有する成形品の製造方法。
【請求項６】
請求項４または請求項５に記載したアンダーカット部を有する成形品の製造方法において、
前記折曲げ解消ステップの後に、前記被加工素材における前記外側部分に対して前記アンダーカット部を除く同外側部分の目的形状を再度成形する仕上げ成形ステップとを含むことを特徴とするアンダーカット部を有する成形品の製造方法。
【発明の詳細な説明】
【技術分野】
【０００１】
本発明は、パンチとダイスとを用いたプレス加工により板状の被加工素材を塑性変形させてアンダーカット部を成形するアンダーカット部の成形方法およびアンダーカット部を有する成形品の製造方法に関する。
【背景技術】
【０００２】
従来から、板状の被加工素材を曲げ加工により塑性変形させた成形品の中には、板状を保ちつつアンダーカット部を含んだ形状に成形されるものがある。例えば、下記特許文献１に記載されたトルクコンバータのロックアップダンパ装置には、鋼板製の円板体の周縁部が起立するとともに、同起立部分の先端部が内側に傾倒したアンダーカット部を有するピストンと称される回転体が用いられている。
【先行技術文献】
【特許文献】
【０００３】
【特許文献１】特開２００５−３０９６号公報
【０００４】
一般に、このようなアンダーカット部を有する成形品は、ダイスに対して一方向にだけ変位するパンチを用いたプレス加工では成形不能であるため、他のプレス加工、例えば、フローフォーミング加工やスライドコアを用いたスライドコア式プレス加工などにより成形加工が行われる。【０００５】
しかしながら、パンチとダイスとを用いたプレス加工による成形品の成形過程において、アンダーカット部の成形のためにフローフォーミング加工などの他の加工工程を加えると、そのための設備の経済的負担およびメンテナンス工数が増大するとともに、成形品の成形工程が煩雑化して成形に要する時間が長くなり加工効率が低下するという問題がある。また、スライドコアを用いたプレス加工においては、スライドコアの変位機構が必要となり金型が複雑化するため金型設備の経済的負担およびメンテナンス工数が増大するという問題がある。【０００６】
本発明は上記問題に対処するためなされたもので、その目的は、板状の被加工素材を塑性加工した成形品におけるアンダーカット部をパンチとダイスとを用いたプレス加工によって成形することにより、成形加工における経済性および加工効率を向上させることができるアンダーカット部の成形方法およびアンダーカット部を有する成形品の製造方法を提供することにある。
【発明の概要】
【０００７】
上記目的を達成するため、請求項１に係る本発明の特徴は、板状の被加工素材を押圧するパンチと、パンチにより押圧される被加工素材を受けるダイスとを用いて被加工素材を塑性変形させて成形品を得るプレス加工におけるアンダーカット部の成形方法であって、被加工素材におけるアンダーカット部が形成される部分より内側部分を基点として同基点より外側部分をパンチの押圧方向側に折り曲げる折曲げステップと、被加工素材における前記外側部分にアンダーカット部を含む同外側部分の目的形状を成形する外側部分成形ステップと、被加工素材における前記基点を基点として前記外側部分を前記折曲げ角度だけ前記折り曲げ方向とは反対方向に折り曲げて折曲げステップによる折り曲げ状態を戻す折曲げ解消ステップとを含むことにある。
【０００８】
このように構成した請求項１に係る本発明の特徴によれば、板状の被加工素材に対してアンダーカット部が形成される部分より内側部分を基点として同基点より外側部分をパンチの押圧方向側に折り曲げて同外側部分の目的形状を成形した後、再度、同外側部分を反対側に折り曲げることによりアンダーカット部を成形している。すなわち、板状の被加工素材におけるアンダーカット部が形成される部分を、一旦、パンチの進退方向に対してアンダーカット形状とならない向きに変化させてアンダーカット形状を構成する各部を成形した後、前記変化させた向きを元通りになるように修正している。これにより、アンダーカット部を有する成形品をパンチとダイスとを用いたプレス加工のみによって成形することができる。この結果、アンダーカット部を有する成形品の成形加工における経済性および加工効率を向上させることができる。なお、被加工素材における前記基点より外側部分の折り曲げ角度は、アンダーカット部を構成するアンダーカット面がパンチの押圧方向に平行となる角度以上の角度、換言すれば、前記外側部分および前記アンダーカット面（アンダーカット面となる予定部分を含む）がパンチの押圧方向に平行となるまでの範囲内の角度である。
【０００９】
また、請求項２に係る本発明の他の特徴は、前記アンダーカット部の成形方法において、被加工素材に対して折曲げステップと外側部分成形ステップとを同時に行なうことにある。
【００１０】
このように構成した請求項２に係る本発明の他の特徴によれば、被加工素材に対してアンダーカット部を形成する外側部分を折り曲げる加工と同外側部分に目的形状を成形する加工とを同時に行なっている。これにより、アンダーカット部を有する成形品の成形加工を効率的に行うことができる。
【００１１】
また、請求項３に係る本発明の他の特徴は、前記アンダーカット部の成形方法において、折曲げ解消ステップの後に、被加工素材における前記外側部分に対してアンダーカット部を除く同外側部分の目的形状を再度成形する仕上げ成形ステップとを含むことにある。
【００１２】
このように構成した請求項３に係る本発明の他の特徴によれば、アンダーカット部が成形された外側部分を反対側に折り曲げて折り曲げ形状を修正した後に、同外側部分に対してアンダーカット部を除く同外側部分の目的形状を再度成形、すなわちリストライクしている。これにより、成形品におけるアンダーカット部が成形された外側部分に生じるスプリングバックやスプリングゴーなどを修正して成形品のプレス加工精度を向上させることができる。
【００１３】
また、本発明は、アンダーカット部の成形方法の発明として実施できるばかりでなく、およびアンダーカット部を有する成形品の製造方法の発明としても実施できるものである。
【００１４】
具体的には、請求項４に示すように、板状の被加工素材を押圧するパンチと、パンチにより押圧される被加工素材を受けるダイスとを用いて被加工素材を塑性変形させるプレス加工によるアンダーカット部を有する成形品の製造方法であって、被加工素材に成形されるアンダーカット部より内側部分を基点として同基点より外側の外側部分をパンチの押圧方向側に折り曲げる折曲げステップと、被加工素材における前記外側部分にアンダーカット部を含む同外側部分の目的形状を成形する外側部分成形ステップと、被加工素材における前記基点を基点として前記外側部分を前記折曲げ角度だけ前記折り曲げ方向とは反対方向に折り曲げて折曲げステップによる折り曲げ状態を戻す折曲げ解消ステップとを含むようにする。
【００１５】
また、請求項５に示すように、前記アンダーカット部を有する成形品の製造方法において、被加工素材に対して折曲げステップと外側部分成形ステップとを同時に行なうようにするとよい。
【００１６】
また、請求項６に示すように、前記アンダーカット部を有する成形品の製造方法において、折曲げ解消ステップの後に、被加工素材における前記外側部分に対してアンダーカット部を除く同外側部分の目的形状を再度成形する仕上げ成形ステップとを含むようにするとよい。
【図面の簡単な説明】
【００１７】
【図１】（Ａ），（Ｂ）は本発明の一実施形態に係るアンダーカット部の成形方法に成形されるサイドプレートの外観構成を示しており、（Ａ）はサイドプレートの平面図であり、（Ｂ）は（Ａ）に示すＡ−Ａ線から見たサイドプレートの断面図である。
【図２】図１に示すサイドプレートの成形加工工程におけるプレート体への周壁部の成形加工工程を説明するための説明図であり、（Ａ）は金型上にプレート体をセットした状態を示す断面図であり、（Ｂ）はプレート体へのプレス加工時の状態を示す断面図である。
【図３】図１に示すサイドプレートの成形加工工程におけるプレート体に成形した周壁部の傾斜状態の修正加工工程を説明するための説明図であり、（Ａ）は金型上にプレート体をセットした状態を示す断面図であり、（Ｂ）はプレート体へのプレス加工時の状態を示す断面図である。
【図４】図１に示すサイドプレートの成形加工工程におけるプレート体に成形した周壁部の傾斜状態の仕上げ修正加工工程を説明するための説明図であり、（Ａ）は金型上にプレート体をセットした状態を示す断面図であり、（Ｂ）はプレート体へのプレス加工時の状態を示す断面図である。
【図５】本発明の一実施形態に係るアンダーカット部の成形方法によるサイドプレートのプレス成形における加工工程を示す流れ図である。
【図６】本発明の一実施形態に係るアンダーカット部の成形方法によるサイドプレートのプレス成形における第２工程で成形される傾斜した周壁部を備えるプレート体の断面図である。
【発明を実施するための形態】
【００１８】
以下、本発明に係るアンダーカット部の成形方法の一実施形態について図面を参照しながら説明する。図１（Ａ），（Ｂ）は、本発明に係るアンダーカット部の成形方法によって成形される成型品であるサイドプレート９０の概略構成を示しており、（Ａ）はサイドプレート９０の平面図であり、（Ｂ）は（Ａ）に示すＡ−Ａから見たサイドプレート９０の概略断面図である。また、図２（Ａ），（Ｂ）〜図４（Ａ），（Ｂ）は、本発明に係るアンダーカット部の成形方法によってサイドプレート９０を成形加工する状態を模式的に示す断面図である。なお、本明細書において参照する各図は、本発明の理解を容易にするために一部の構成要素を誇張して表わすなど模式的に表している。このため、各構成要素間の寸法や比率などは異なっていることがある。
【００１９】
まず、本発明に係るアンダーカット部の成形方法によって成形される成型品であるサイドプレート９０について説明する。このサイドプレート９０は、自動車などの車両に搭載されるトルクコンバータのロックアップダンパ装置を構成する一部品であり、円板体の周縁部が起立した略円盤状に形成されている。より具体的には、サイドプレート９０は、図示しない鋼板（例えば、ＪＳＨ２７０Ｃ材）製の被加工素材を円板状に打ち抜き加工により成形したプレート体９１に、貫通孔９２と周壁部９３とをそれぞれ形成して構成されている。この場合、貫通孔９２は、プレート体９１の打ち抜き成形とともに中央部が円形に打ち抜かれて成形された孔である。
【００２０】
周壁部９３は、本発明に係るアンダーカット部の成形方法によって成形される部分であり、プレート体９１の周縁部を直角方向に壁状に起立させて形成されている。この周壁部９３の先端部には、プレート体９１の内側に向かって傾倒した内側傾倒部９４が形成されている。すなわち、この内側傾倒部９４が、アンダーカット部に相当する。本実施形態においては、内側傾倒部９４は、周壁部９３に対して約３０°だけプレート体９１の内側に向って傾倒して成形されている。
【００２１】
次に、本発明に係るアンダーカット部の成形方法によってサイドプレート９０をプレス成形するための金型について説明する。本実施形態においては、サイドプレート９０の周縁部をプレス成形するために３つの金型１００，２００，３００を用いる。これら３つの金型１００，２００，３００は、主として、サイドプレート９０を構成する被加工素材であるプレート体９１に押圧される所謂雄型のパンチ１１０，２１０，３１０と、同パンチ１１０，２１０，３１０によって押圧されたプレート体９１を受け止める所謂雌型のダイス１２０，２２０，３２０とでそれぞれ構成されている。
【００２２】
これらのうち金型１００は、詳しくは図２（Ａ），（Ｂ）に示すように、貫通孔９２が形成されたリング状のプレート体９１に対して周壁部９３を傾斜した状態でプレス加工を行うための金型である。この金型１００を構成するパンチ１１０は、略円柱状に形成されたダイス鋼で構成されており、その下面にプレート体９１を成形するための凸状に突出したリング状の雄型１１１が形成されている。また、パンチ１１０の下面中央部には、サイドプレート９０の貫通孔９２に対応する凹状の逃げ穴１１２が形成されている。一方、金型１００を構成するダイス１２０は、略リング状に形成されたダイス鋼で構成されており、その上面にプレート体９１を成形するための凹状に凹んだ雌型１２１が略リング状に形成されている。また、ダイス１２０の中央部には、サイドプレート９０の貫通孔９２に対応する貫通孔１２２が形成されている。
【００２３】
これらの雄型１１１および雌型１２１は、プレート体９１における内側傾倒部９４より内側部分（図１（Ｂ）にて破線矢印で示した範囲の領域内）を基点として同基点より外側部分をパンチ１１０の押圧方向側に折り曲げるとともに、同折り曲げられたプレート体９１の外側部分に同折り曲げ角度に対応する角度だけ傾斜した周壁部９３の形状を成形可能な形状に形成されている。この場合、プレート体９１をパンチ１１０の押圧方向側に折り曲げる角度は、内側傾倒部９４のアンダーカット面９４ａがパンチ１１０の押圧方向に平行となる角度である。本実施形態において、プレート体９１をパンチ１１０の押圧方向側に折り曲げる角度は、プレート体９１が延びる水平方向に対して図示下方に３０°である。
【００２４】
金型２００は、詳しくは図３（Ａ），（Ｂ）に示すように、金型１００によってパンチ１１０の押圧方向側に折り曲げられたプレート体９１における折り曲げ部分をサイドプレート９０の最終目的形状である平らな平面形状に成形するための金型である。この金型２００を構成するパンチ２１０は、略円柱状に形成されたダイス鋼で構成されており、その下面にプレート体９１の径方向に沿って形成される外側面（図示上面）を成形するための平面状の雄型２１１がリング状に形成されている。また、パンチ２１０の下面中央部には、サイドプレート９０の貫通孔９２に対応する凹状の逃げ穴２１２が形成されている。この場合、雄型２１１の外径は、サイドプレート９０の外径より若干大きな径に形成されている。
【００２５】
一方、金型２００を構成するダイス２２０は、略リング状に形成されたダイス鋼で構成されており、その上面にプレート体９１の径方向に沿って形成される内側面（図示下面）を成形するための平面状の雌型２２１が略リング状に形成されている。また、ダイス２２０の中央部には、サイドプレート９０の貫通孔９２に対応する貫通孔２２２が形成されている。この場合、雌型２２１の外径は、プレート体９１に形成された折り曲げ部分の径より若干大きいとともに、サイドプレート９０の内側傾倒部９４の内径よりも小さい径に形成されている。
【００２６】
金型３００は、詳しくは図４（Ａ），（Ｂ）に示すように、金型２００によってサイドプレート９０の最終目的形状に略成形されたプレート体９１を最終目的形状に仕上げるための金型である。この金型３００を構成するパンチ３１０は、略円柱状に形成されたダイス鋼で構成されており、その下面にプレート体９１の径方向に沿って形成される内側面（図示上面）を成形するための平面状の雄型３１１がリング状に形成されている。また、パンチ３１０の下面中央部には、サイドプレート９０の貫通孔９２に対応する凹状の逃げ穴３１２が形成されている。この場合、雄型３１１の外径は、サイドプレート９０の内側傾倒部９４の内側面であるアンダーカット面９４ａの最上端の内径に対して若干の隙間嵌めとなる径に形成されている。
【００２７】
一方、金型３００を構成するダイス３２０は、それぞれダイス鋼で構成されたリング状の外周ダイス３２１と同外周ダイス３２１内に配置される内側ダイス３２２とで構成されている。これらのうち外周ダイス３２１は、プレート体９１の外周面を成形するための金型であり、中央部にサイドプレート９０の最終目的外径を成形可能な貫通成形孔３２１ａが形成されている。また、内側ダイス３２２は、プレート体９１の径方向に沿って形成される外側面（図示下面）を成形するための金型であり、その上面にプレート体９１を成形するための平面状の雌型３２２ａが略リング状に形成されている。
【００２８】
また、内側ダイス３２２の中央部には、サイドプレート９０の貫通孔９２に対応する貫通孔３２２ｂが形成されている。この場合、雌型３２２ａの外径は、外周ダイス３２１の貫通成形孔３２１ａ内を摺動可能な径、すなわち、貫通成形孔３２１ａの内径に対して若干の隙間嵌めとなる径に形成されている。これらの金型１００，２００，３００は、被加工素材であるプレート体９１を折り曲げて塑性変形させることにより成形する図示しないプレス加工機に取り付けられて用いられる。
【００２９】
この場合、金型３００を構成するダイス３２０は、プレス加工機に対して外周ダイス３２１が固定的に設けられるとともに、内側ダイス３２２が外周ダイス３２１の貫通成形孔３２１ａに摺動可能に嵌合した状態でプレス加工機のダイス受け部８０に固定的に設けられる。プレス加工機におけるダイス受け部８０は、パンチ３１０側（図示上側）に押圧された状態で内側ダイス３２２を支持する部材である。
【００３０】
次に、上記のように構成した金型１００，２００，３００を用いたアンダーカット部の成形方法の作動について図５に示す工程流れ図を参照しながら説明する。図５は、サイドプレート９０のプレス成形加工の作業工程を示す流れ図である。
【００３１】
まず、作業者は、第１工程にて、プレート体９１を用意する。具体的には、作業者は、図示しない打抜きプレス加工機を用いて、鋼板（ＪＳＨ２７０Ｃ）製の被加工素材（図示せず）をリング状に打抜いてプレート体９１を成形する。この場合、プレート体９１の外径は、周壁部９３の成形代を加えた大きさに形成されている。また、プレート体９１の中心部に形成される貫通孔９２の内径は、前記打抜きプレス加工機にて最終の目的形状の大きさに成形されている。
【００３２】
次に、作業者は、第２工程にて、周壁部９３を傾斜した状態で成形する。具体的には、作業者は、図２（Ａ）に示すように、前記第１工程にて成形したプレート体９１を図示しないプレス加工機に組み付けられた金型１００のダイス１２０上にセットする。そして、作業者は、プレス加工機を操作することによりパンチ１１０を下降させる。これにより、プレート体９１は、図２（Ｂ）に示すように、パンチ１１０による押圧によりダイス１２０に押し付けられてプレスされる。
【００３３】
この場合、パンチ１１０およびダイス１２０には、プレート体９１に対向する各面に雄型１１１および雌型１２１がそれぞれ形成されている。これにより、プレート体９１は、サイドプレート９０に形成される内側傾倒部９４より内側部分を基点Ｐとして同基点Ｐより外側部分がパンチ１１０の押圧方向側に折り曲げられた状態で、同折り曲げ部分より外側部分に同折り曲げ角度に対応する角度だけ傾斜した状態の周壁部９３が形成される。本実施形態においては、図６に示すように、プレート体９１が延びる水平方向に対して図示下方に３０°だけ傾斜した状態で周壁部９３が成形される。これにより、周壁部９３におけるアンダーカット部９４のアンダーカット面９４は、パンチ１１０の押圧方向（進行方向）に平行な向きで成形される。
【００３４】
すなわち、この第２工程においてプレート体９１におけるサイドプレート９０に形成される内側傾倒部９４より内側部分を基点Ｐとして同基点Ｐより外側部分をパンチ１１０の押圧方向側に折り曲げる工程が、本発明に係る折曲げステップに相当する。そして、この第２工程において、前記折り曲げ部分より外側部分に周壁部９４を成形する工程が、本発明に係る外周部分成形ステップに相当する。すなわち、本実施形態においては、第２工程において、折曲げステップと外周部分成形ステップとを同時に行なっている。
【００３５】
次に、作業者は、第３工程にて、周壁部９３の傾斜状態を修正する。具体的には、作業者は、図３（Ａ）に示すように、前記第２工程にて傾斜した状態で成形した周壁部９３が形成されたプレート体９１を図示しないプレス加工機に組み付けられた金型２００のダイス２２０上にセットする。この場合、作業者は、プレート体９１における前記折り曲げられた部分の凸側をパンチ２１０側に向けた向きでプレート体９１をダイス２２０上に載置する。そして、作業者は、プレス加工機を操作することによりパンチ２１０を下降させる。これにより、プレート体９１は、図３（Ｂ）に示すように、パンチ２１０による押圧によりダイス２２０に押し付けられてプレスされる。
【００３６】
この場合、パンチ２１０およびダイス２２０には、プレート体９１に対向する各面に雄型２１１および雌型２２１がそれぞれ形成されている。このため、プレート体９１は、プレート体９１の外周部がパンチ２１０の雄型２１１に押圧された後、雄型２１１および雌型２２１によってプレスされることよって前記第２工程による折り曲げ部分が平らな平面状に成形される。これにより、傾斜した状態の周壁部９３がプレート体９１の平面部に対して略垂直に起立した状態に成形される。すなわち、この第３工程において周壁部９３の傾斜状態を解消させる工程が、本発明に係る折曲げ解消ステップに相当する。
【００３７】
次に、作業者は、第４工程にて、プレート体９１における周壁部９３の傾斜状態を仕上げ修正する。具体的には、作業者は、図４（Ａ）に示すように、前記第３工程にて傾斜状態を修正したプレート体９１を図示しないプレス加工機に組み付けられた金型３００の内側ダイス３２２上にセットする。この場合、作業者は、プレート体９１における周壁部９３をパンチ３１０側に向けた向きでプレート体９１を内側ダイス３２２上に載置する。そして、作業者は、プレス加工機を操作することによりパンチ３１０を下降させる。これにより、プレート体９１は、図４（Ｂ）に示すように、パンチ３１０による押圧により内側ダイス３２２に押し付けられる。
【００３８】
この場合、内側ダイス３２２は、ダイス受け部８０を介したプレス加工機によるパンチ３１０側への押圧力に抗しながら、プレート体９１を介したパンチ３１０の押圧力によって貫通成形孔３２１ａ内を下方に摺動する。これにより、プレート体９１は、内側ダイス３２２の下降とともに外周ダイス３２１の貫通成形孔３２１ａ内に導かれる。したがって、プレート体９１は、周壁部９３の外形がパンチ３１０および外周ダイス３２１の貫通成形孔３２１ａによって成形されながらパンチ３１０と内側ダイス３２２とで再度プレスされる。
【００３９】
これにより、プレート体９１は、前記第３工程によるプレス加工におけるスプリングバックおよび／またはスプリングゴーが修正されてサイドプレート９０の最終目的形状に成形される。すなわち、この第４工程は、プレート体９１をサイドプレート９０の最終目的形状にリストライクするものであり、本発明に係る仕上げ成形ステップに相当する。
【００４０】
プレート体９１をリストライクしたプレス加工機は、パンチ３１０を図示上方に向って変位させる。これにより、外周ダイス３２１における貫通成形孔３２１内に位置するプレート体９１は、ダイス受け部８０を介したプレス加工機によるパンチ３１０側への押圧力によって内側ダイス３２２が上昇して貫通成形孔３２１の上方に排出される。したがって、作業者は、外周ダイス３２１上に排出されたプレート体９１、すなわち、最終目的形状に形成されたサイドプレート９０をプレス加工機から取り除くことにより、サイドプレート９０のプレス成形加工が終了する。
【００４１】
上記作動説明からも理解できるように、上記実施形態によれば、板状の被加工素材であるプレート体９１に対してアンダーカット部である内側傾倒部９４が形成される部分より内側の部分を基点Ｐとして同基点Ｐより外側の部分をパンチ１１０の押圧方向側に折り曲げて同外側部分の目的形状を成形した後、再度、同外側部分を反対側に折り曲げることにより内側傾倒部９４を成形している。すなわち、プレート体９１にアンダーカット部が形成される内側傾倒部９４を一旦、パンチ１１０の押圧方向に対してアンダーカット形状とならない向きに傾斜させてアンダーカット形状を構成する各部、具体的には周壁部９３を成形した後、前記折り曲げ部分を折り返すことにより傾斜状態を修正している。これにより、アンダーカット部を有する成形品であるサイドプレート９０をパンチ１１０，２１０,３１０とダイス１２０，２２０，３２０とを用いたプレス加工のみによって成形することができる。この結果、サイドプレート９０の成形加工における経済性および加工効率を向上させることができる。
【００４２】
さらに、本発明の実施にあたっては、上記実施形態に限定されるものではなく、本発明の目的を逸脱しない限りにおいて種々の変更が可能である。
【００４３】
例えば、上記実施形態においては、サイドプレート９０のプレス成形加工工程における第２工程において、周壁部９３をアンダーカット面９４ａがパンチ１１０の押圧方向と平行となる角度まで傾斜させている。しかし、周壁部９３を傾斜させる角度は、パンチ１１０の押圧方向と平行となる角度以上の角度（例えば、３０°以上）、すなわち、アンダーカット面９４ａがパンチ１１０の押圧方向に対してアンダーカット形状とならない角度、換言すれば、パンチ１１０の押圧方向に対する内側傾倒部９４のアンダーカット面９４ａの角度以上の角度であれば、必ずしも上記実施形態に限定されるものではない。これは、サイドプレート９０における基点Ｐより外側部分（周壁部９３）の折り曲げ角度が、アンダーカット部を構成するアンダーカット面９４ａがパンチ１１０の押圧方向に平行となる角度以上の角度、換言すれば、前記外側部分および前記アンダーカット面９４ａ（アンダーカット面９４ａとなる予定部分を含む）がパンチ１１０の押圧方向に平行となるまでの範囲内の角度であることを意味する。例えば、周壁部９３を傾斜させる角度を、３０°、４０°、５０°、６０°または７０°以上に設定することができる。
【００４４】
プレート体９１を折り曲げる基点Ｐの位置も内側傾倒部９４より内側の領域内（図１（Ｂ）にて破線矢印で示した範囲の領域内）の位置であればよい。例えば、図１（Ｂ）サイドプレート９０における周壁部９３上に基点Ｐ’を設けて、同基点Ｐ’を基点として同基点Ｐ’より外側部分をサイドプレート９０の外側に向って折り曲げるようにしてもよい。この場合、次工程である、第３工程にて、前記基点Ｐ’を基点としてプレート体９１を反対側に折り曲げて内側傾倒部９４の向きを修正することは当然である。
【００４５】
また、上記実施形態においては、サイドプレート９０のプレス成形加工工程における第２工程において、プレート体９１に対して内側傾倒部９４を含む周壁部９３の成形と同周壁部９３を傾斜させる曲げ加工とを同時に行なった。しかし、プレート体９１に対して内側傾倒部９４を含む周壁部９３の成形加工と同周壁部９３を傾斜させる曲げ加工とは、必ずしも同時に行なう必要はない。すなわち、プレート体９１に対して周壁部９３の成形加工のみを単独で行った後、周壁部９３を傾斜させる曲げ加工を行っても良いし、プレート体９１に対して周壁部９３を成形する部分を予め傾斜させる曲げ加工を行った後に、同曲げ加工を行った外側部分に周壁部９３を成形加工するようにしてもよい。
【００４６】
また、上記実施形態においては、サイドプレート９０のプレス成形加工工程における第４工程において、プレート体９１に対して周壁部９３を仕上げ成形するリストライクを行った。しかし、この第４工程におけるリストライク工程は、第３工程においてプレート体９１を最終目的形状に成形可能であれば必ずしも必要ではない。例えば、サイドプレート９０の周壁部９３の成形精度の許容範囲（寸法公差）が比較的広い場合には、第３工程における周壁部９３の傾斜状態の修正工程のみでサイドプレート９０を最終目的形状まで成形してサイドプレート９０のプレス成形加工を終了することができる。
【００４７】
また、上記実施形態においては、自動車などの車両に搭載されるトルクコンバータのロックアップダンパ装置を構成する一部品としてのサイドプレート９０の成形加工について本発明に係るアンダーカット部の成形方法を適用した。しかし、本発明に係るアンダーカット部の成形方法は、板状の被加工素材からアンダーカット部を有する成形品をプレス加工により成形する成形品に広く適用することができる。また、本発明は、アンダーカット部を有する成形品の製造方法の発明としても実施できるものである。
【符号の説明】
【００４８】
Ｐ，Ｐ’…基点、
８０…ダイス受け部、
９０…サイドプレート、９１…プレート体、９２…貫通孔、９３…周壁部、９４…内側傾倒部、９４ａ…アンダーカット面、
１００，２００，３００…金型、１１０，２１０，３１０…パンチ、１２０，２２０，３２０…ダイス、１１１，２１１，３１１…雄型、１２１，２２１，３２２ａ…雌型、３２１…外周ダイス、３２１ａ…貫通形成孔、３２２…内側ダイス。
【図１】
2012026515.tif 000003
【図２】
2012026515.tif 000004
【図３】
2012026515.tif 000005
【図４】
2012026515.tif 000006
【図５】
2012026515.tif 000007
【図６】
2012026515.tif 000008
【国際調査報告】
2012026515.tif 000009
2012026515.tif 000010